그리고 , 텐터 에 도입 된 미 연신 필름 을 , 필름 온도 가 90 ℃ 가 될 때 까지 예비 가열 한 후 , 횡 연신 존 에서 횡 방향 으로 85 ℃ 에서 3 . 3 배 로 연신 하 고 , 중간 존 을 통과 시킨 후 에 ( 통과 시간 = 약 1 . 2 초 ) , 중간 열처리 존 으로 도입 하 여 , 105 ℃ 의 온도 에서 6 . 0 초간 에 걸쳐 열처리 함 으로써 두께 60 ㎛ 의 횡 1 축 연신 필름 을 얻 었 다 . 또한 , 중간 열처리 존 을 통과 한 직후 의 필름 의 표면 온도 를 측정 한 바 , 약 40 ℃ 였 다 . 그런 다음 , 텐터 의 뒤쪽 에 설치 된 좌우 한 쌍 의 트리밍 장치 ( 둘레 형상 의 칼날 끝 을 갖 는 둥근 칼날 에 의해 구성 된 것 ) 를 이용 하 여 , 횡 1 축 연신 필름 의 끝 가장자리 ( 중앙 의 필름 두께 의 약 1 . 2 배 의 두께 의 부분 ) 를 절단 하 고 , 절단 부위 의 바깥쪽 에 위치 한 필름 의 단부 를 연속 적 으로 제거 하 였 다 .